(57)【要約】【課題】既存建築物の壁、床等の空隙構造体の空隙に断熱材を充填する場合、従来は空隙構造体の一部の部材を取り外し、空隙に断熱材を押し込んでから再び部材を取り付け、仕上げを行う方法が一般的であった。【解決手段】外部から形成した直径数センチメートルの穿孔を通して、発泡ポリスチレンビーズを空隙内に吹き込み、空隙内で接着して連続相を形成させることにより、既存建築物の断熱性を低コストで改善することができる。【選択図】図１
2018091115.tif 000002
【特許請求の範囲】
【請求項１】
建物を構成する空隙構造体に穿孔し、該穿孔から発泡ポリスチレンビーズとホウ酸ナトリウム及びバインダーの混合水溶液を同時に吹き込むことを特徴とする空隙構造体の断熱施工方法
【請求項２】
建物を構成する空隙構造体に穿孔し、該穿孔から防蟻処理した発泡ポリスチレンビーズを吹込むことを特徴とする空隙構造体の断熱施工方法
【請求項３】
建物を構成する空隙構造体に穿孔し、該穿孔から防蟻処理した発泡ポリスチレンビーズとバインダー水溶液を同時に吹き込むことを特徴とする空隙構造体の断熱施工方法
【発明の詳細な説明】
【技術分野】
【０００１】  本発明は空隙構造体の断熱施工方法に関する。
【背景技術】
【０００２】  建物の断熱性能を高めるためには、壁や床のように内部に空隙を有する構造体の空隙に断熱材を充填することが広く実施されている。断熱材としては、ガラス繊維、セルロースファイバー、ロックウールのような繊維状断熱材や発泡ポリスチレンボード、インシュレーションボードのような断熱ボードが使用されている。空隙構造体に断熱材を充填するには、構造体が完成する前に空隙部分に断熱材を充填してから面材を打ち付けるなどして断熱材を閉じ込めるのが一般的である。【０００３】  アイルランド、英国、ドイツ、オランダなど北欧の寒冷地域では、以前から木造住宅の周囲にコンクリートやレンガの二重構造の壁を作り、中間に数センチの厚さの空気層を設けて断熱壁（キャビティーウォール）としていたが、近年、空気層に断熱材を充填するようになった。この充填技術の一つに、発泡ポリスチレンビーズをキャビティーに吹き込む方法がある。この場合、発泡ポリスチレンビーズを単独で吹き込む場合と、バインダー溶液と一緒に吹き込んで、キャビティー内でビーズ粒子を結合する場合がある。
【先行技術文献】
【非特許文献】
【０００４】
【非特許文献】  ＮＳＡＩ（Ｎａｔｉｏｎａｌ  Ｓｔａｎｄａｒｄｓ  Ａｕｔｈｏｒｉｔｙ  ｏｆ  Ｉｒｅｌａｎｄ）、Ｃｅｒｔｉｆｉｃａｔｅ  Ｎｏ．０９／０１９１／Ｗａｒｍｆｉｌｌ  Ｃａｖｉｔｙ  Ｗａｌｌ  Ｉｎｓｕｌａｔｉｏｎ  Ｓｙｓｔｅｍ
【発明の概要】
【発明が解決しようとする課題】
【０００５】  従来の方法で既存建物の断熱性能を高めるには、該建物の外皮を形成する空隙構造体を被覆する適切な面材を撤去し、断熱材を空隙部分に充填してから撤去した面材を取り付け、空隙構造体を復元する。この煩雑な手順を避けるには、空隙構造体に穿孔し、発泡ポリスチレンビーズを吹き込めばよい。【０００６】  しかし、空隙に発泡ポリスチレンビーズを充填すれば、地下シロアリが発泡ポリスチレンビーズ層の内部に蟻道を構築し、あるいは巣を作る危険性が生ずる。【０００７】  本発明が解決しようとする課題は、既存建物の空隙構造体を分解することなく空隙に発泡ポリスチレンビーズを充填しながら、地下シロアリの該断熱材への侵入を阻止できる施工システムを提供することである。
【課題を解決するための手段】
【０００８】  本発明者らは、鋭意検討の結果、本発明を完成した。すなわち、第一の本発明は、建物を構成する空隙構造体に穿孔し、該穿孔から発泡ポリスチレンビーズとホウ酸ナトリウム及びバインダーとの混合水溶液を同時に吹き込むことを特徴とする空隙構造体の断熱施工方法である。【０００９】第二の本発明は、建物を構成する空隙構造体に穿孔し、該穿孔から防蟻処理した発泡ポリスチレンビーズを吹込むことを特徴とする空隙構造体の断熱施工方法である。【００１０】  第三の本発明は、建物を構成する空隙構造体に穿孔し、該穿孔から防蟻処理した発泡ポリスチレンビーズとバインダー水溶液とを同時に吹き込むことを特徴とする空隙構造体の断熱施工方法である。【００１１】  本発明でいう空隙構造体とは、屋根、壁、床組のように建物の内、外部の境界面や建物内の空間の仕切り面を構成し内部に空隙あるいは空洞を有する構造体である。一見、空隙を有しない床組なども、床下から大引きや根太に面材や布地を張れば内部に空隙を生ずるので、本発明の空隙構造体に相当する。【００１２】  本発明でいう発泡ポリスチレンビーズはスチレンの重合で得られる直径１ｍｍ程度の球状の粒子を発泡剤と熱により膨らませたもので、直径３〜５ｍｍの発泡体の粒子である。【００１３】  本発明でいう防蟻処理とは、発泡ポリスチレンビーズにシロアリに対して有効な殺虫剤を付着あるいは浸透させる処理である。典型的な殺虫剤としては、無機ホウ素化合物や合成殺虫剤があげられる。【００１４】  本発明でいうホウ酸ナトリウム水溶液は、ホウ酸（Ｈ３ＢＯ３）とホウ砂（Ｎａ２Ｂ４Ｏ７・ｎＨ２Ｏ）の混合物を水に溶解して得られる。混合物の水に対する溶解度を高めるためにはホウ酸とホウ砂のモル比は、４：１前後が望ましい。あるいは、市販の八ホウ酸二ナトリウム四水和物（ＤＯＴ：Ｎａ２Ｂ８Ｏ１３・４Ｈ２Ｏ）の水溶液でもよい。【００１５】  本発明でいうホウ酸ナトリウム水溶液の濃度は厳密な制限はないが、防蟻効果を高めるためにはホウ素濃度で２０，０００ｐｐｍ以上が望ましい。【００１６】  本発明では、構造体の空隙に向けて外部から穿孔し、該穿孔を通して発泡ポリスチレンビーズや水溶液を吹き込む。発泡ポリスチレンビーズは非常に軽いので、ベンチュリー効果を利用して容易に吹き込むことができる。ホウ酸ナトリウムとバインダーの混合水溶液は蓄圧噴霧器などを利用して液体微粒子として発泡ポリスチレンビーズの流れに沿って一緒に吹き込むことができる。【００１７】  本発明でいうバインダーはポリスチレン同士を接着できる水溶性バインダーである。好ましい例は、カルボキシメチルセルロースやポリアクリル酸系バインダーがあげられる。ポリビニルアルコール系バインダーのようにホウ酸ナトリウムと反応し、凝集物や沈殿を発生するものは不適当である。
【発明の効果】
【００１８】    本発明の典型的な実施形態では、空隙構造体の外部から径３〜５センチメートルの孔を穿孔し、発泡ポリスチレンビーズとホウ酸ナトリウム、バインダーの混合水溶液とを吹込んで空隙に充填し、開口部を閉じて仕上げ加工を施す。この場合、両者を一つの穿孔から吹き込んでも、別個の穿孔から吹き込んでもよい。【００１９】  既存建造物の断熱性能を高める場合、従来の方法では面材を外すなどして構造体を開いてから繊維系断熱材や断熱ボードを押し込み、再び面材を打ち付けて内装を施すことが必要であった。発泡ポリスチレンビーズを吹き込む本発明の方法は、作業的にも簡単で短時間に終わるため、施工費用を低く抑えることができる。【００２０】  空隙構造体の断熱性能を向上するために発泡ポリスチレンビーズを空隙に充填する場合二つの問題が起こりうる。第一に、地下シロアリは地下から建造物下部の木材に侵入し、木材内部を食害しながら建造物上部の木材へ移行することが多い。この区間に発泡体が存在すると、シロアリは発泡体内部に蟻道を構築し容易に建造物上部へ移行することができる。また、低温を好まないシロアリは断熱材内部に営巣し、冬季でも活動することがある。【００２１】  第二に、空隙構造体が事故や建替えのために破壊された場合、静電気を帯びた発泡ポリスチレンビーズが周囲に散乱することである。空隙内で発泡ポリスチレンビーズ同士をバインダーで結合しておけば散乱することもなく、容易に回収、リサイクルできる。
【図面の簡単な説明】
【００２２】
【図１】  本発明の実施例で用いた吹込み装置の模式図
【符号の説明】
【００２３】  １は、吹込みパイプ
２は、噴霧ノズル
３は、バキュームブロワ―ガン
４は、エアーバルブ
５は、コンプレッサー（常用圧力５気圧、タンク容量４０リットル）
６は、ダクトホース（内径３０ｍｍ）
７は、発泡ポリスチレンビーズ缶（容量１２０リットル）
８は、発泡ポリスチレンビーズ
９は、蓄圧式噴霧器（常用加圧５気圧、液容量５リットル）
【実施例】
【００２４】  １５０ｇのプロピレングリコールに５０ｇのカルボキシメチルセルロース（和光純薬工業株式会社製品コード０３９−０１３３５）を加えてよくかき混ぜ分散したものを攪拌下で３．５ｋｇの水に加え、完全に溶解した。この溶液を５０℃に加熱し、攪拌化で八ホウ酸二ナトリウム四水和物１ｋｇを少しずつ投入し、透明な水溶液とした。この水溶液を図１に示した吹込み装置の蓄圧式噴霧器のタンクに充填した。【００２５】  １０ｃｍ角のスギ乾燥材を用いて、外寸６５０×２１００ｍｍ、内寸４５０×１９００ｍｍの長方形の枠組を作成した。この枠組みの片面に９．５ｍｍの準不燃石膏ボードを張り、他面に厚さ１０ｍｍのプレナー仕上げ杉板を張って空隙構造体（壁）のモデルとし、長辺を縦方向にして垂直に立て、固定した。【００２６】  図１の発泡ポリスチレンビーズ缶に市販のクッション用発泡ポリスチレンビーズ１００リットルを入れた。蓄圧式噴霧器を用いて、［００２１］で調製したカルボキシメチルセルロースおよび八ホウ酸二ナトリウム四水和物の混合水溶液を噴霧しながらバキュームブロワーガンを作動させて発泡ポリスチレンビーズをパイプ先端から穿孔を通して空隙構造体中に吹き込んだ。吹込みは１０分弱で終了した。発泡ポリスチレンビーズの吹込み量約９０リットルに対し水溶液の吹込み量は４７０ｇであった。【００２７】  吹込み終了後、空隙構造体の２個の穿孔をビニールテープで塞ぎ、３か月間放置した。３か月後にスギ板の一部を外して検査したところ、発泡ポリスチレンビーズは乾燥状態で互いに軽く接着され連続相を形成していることが認められた。
【産業上の利用可能性】
【００２８】  既存建築物の壁や床を分解することなく、内部に断熱材を充填することにより、既存構造物の断熱性能を低コストで向上することが可能になり、住環境の改善に貢献できる。
【図１】
2018091115.tif 000003